(57)【特許請求の範囲】
【請求項１】
高炉スラグを３０〜６０質量％含み、
前記高炉スラグのＳｉＯ２量が３４．４〜３６．５質量％、Ａｌ２Ｏ３量が１２．８〜１５質量％、ＣａＯ量が４１〜４４質量％、ＭｇＯ量が４〜７．５質量％、Ｆｅ２Ｏ３量が０．１５〜１．５質量％、Ｎａ２Ｏ量が０．１〜０．８質量％、Ｋ２Ｏ量が０．３５〜０．８質量％、ＴｉＯ2量が０．２〜０．８質量％、ＭｎＯ量が０．１〜０．８質量％であり、
前記高炉スラグの化学成分から下記式（１）：
Ｂｕ（７日）＝（ＣａＯ＋０．４３×ＭｇＯ＋０．２８×Ａｌ２Ｏ３）／ＳｉＯ２
−０．４６×ＴｉＯ２−０．２７×ＭｎＯ・・・（１）
（式（１）中、
ＣａＯは高炉スラグ中の酸化カルシウムの含有率（質量％）であり、
ＭｇＯは高炉スラグ中の酸化マグネシウムの含有率（質量％）であり、
Ａｌ２Ｏ３は高炉スラグ中の酸化アルミニウムの含有率（質量％）であり、
ＳｉＯ２は高炉スラグ中の二酸化ケイ素の含有率（質量％）であり、
ＴｉＯ２は高炉スラグ中の酸化チタンの含有率（質量％）であり、
ＭｎＯは高炉スラグ中の酸化マンガンの含有率（質量％）である。
但し、ＴｉＯ２含有率が０．８質量％以上の場合は、ＴｉＯ２を０．８質量％として計算する。）
によって求められる塩基度Ｂｕ（７日）が０．９９〜１．５であるセメント組成物。
【請求項２】
高炉スラグを３０〜６０質量％含み、
前記高炉スラグのＳｉＯ２量が３４．４〜３６．５質量％、Ａｌ２Ｏ３量が１２．８〜１５質量％、ＣａＯ量が４１〜４４質量％、ＭｇＯ量が４〜７．５質量％、Ｆｅ２Ｏ３量が０．１５〜１．５質量％、Ｎａ２Ｏ量が０．１〜０．８質量％、Ｋ２Ｏ量が０．３５〜０．８質量％、ＴｉＯ2量が０．２〜０．８質量％、ＭｎＯ量が０．１〜０．８質量％であり、
前記高炉スラグの化学成分から下記式（２）：
Ｂｕ（２８日）＝（ＣａＯ＋０．４２×ＭｇＯ−０．１６×Ａｌ２Ｏ３）／ＳｉＯ２
−０．６０×ＴｉＯ２−０．１４×ＭｎＯ・・・（２）
（式（２）中、
ＣａＯは高炉スラグ中の酸化カルシウムの含有率（質量％）であり、
ＭｇＯは高炉スラグ中の酸化マグネシウムの含有率（質量％）であり、
Ａｌ２Ｏ３は高炉スラグ中の酸化アルミニウムの含有率（質量％）であり、
ＳｉＯ２は高炉スラグ中の二酸化ケイ素の含有率（質量％）であり、
ＴｉＯ２は高炉スラグ中の酸化チタンの含有率（質量％）であり、
ＭｎＯは高炉スラグ中の酸化マンガンの含有率（質量％）である。
但し、ＴｉＯ２含有率が０．７質量％以上の場合は、ＴｉＯ２を０．７質量％として計算する。）
によって求められる塩基度Ｂｕ（２８日）が０．７９〜１．３であるセメント組成物。
【請求項３】
前記高炉スラグの化学成分から下記式（３）：
ＪＩＳ塩基度＝（ＣａＯ＋ＭｇＯ＋Ａｌ２Ｏ３）／ＳｉＯ２・・・（３）
（式（３）中、
ＣａＯは高炉スラグ中の酸化カルシウムの含有率（質量％）であり、
ＭｇＯは高炉スラグ中の酸化マグネシウムの含有率（質量％）であり、
Ａｌ２Ｏ３は高炉スラグ中の酸化アルミニウムの含有率（質量％）であり、
ＳｉＯ２は高炉スラグ中の二酸化ケイ素の含有率（質量％）である。）
で求められる高炉スラグのＪＩＳ塩基度が、１．８５未満である請求項１又は２に記載のセメント組成物。
【請求項４】
高炉スラグを３０〜６０質量％含み、
前記高炉スラグのＳｉＯ２量が３４．４〜３６．５質量％、Ａｌ２Ｏ３量が１２．８〜１５質量％、ＣａＯ量が４１〜４４質量％、ＭｇＯ量が４〜７．５質量％、Ｆｅ２Ｏ３量が０．１５〜１．５質量％、Ｎａ２Ｏ量が０．１〜０．８質量％、Ｋ２Ｏ量が０．３５〜０．８質量％、ＴｉＯ2量が０．２〜０．８質量％、ＭｎＯ量が０．１〜０．８質量％であるセメント組成物の製造方法であって、
前記高炉スラグの化学成分から下記式（１）：
Ｂｕ（７日）＝（ＣａＯ＋０．４３×ＭｇＯ＋０．２８×Ａｌ２Ｏ３）／ＳｉＯ２
−０．４６×ＴｉＯ２−０．２７×ＭｎＯ・・・（１）
（式（１）中、
ＣａＯは高炉スラグ中の酸化カルシウムの含有率（質量％）であり、
ＭｇＯは高炉スラグ中の酸化マグネシウムの含有率（質量％）であり、
Ａｌ２Ｏ３は高炉スラグ中の酸化アルミニウムの含有率（質量％）であり、
ＳｉＯ２は高炉スラグ中の二酸化ケイ素の含有率（質量％）であり、
ＴｉＯ２は高炉スラグ中の酸化チタンの含有率（質量％）であり、
ＭｎＯは高炉スラグ中の酸化マンガンの含有率（質量％）である。
但し、ＴｉＯ２含有率が０．８質量％以上の場合は、ＴｉＯ２を０．８質量％として計算する。）
によって求められる塩基度Ｂｕ（７日）が０．９９〜１．５である高炉スラグを選別する選別工程と、
前記選別された高炉スラグとセメントとを混合しセメント組成物を製造する製造工程とを含む事を特徴とする、セメント組成物の製造方法。
【請求項５】
高炉スラグを３０〜６０質量％含み、
前記高炉スラグのＳｉＯ２量が３４．４〜３６．５質量％、Ａｌ２Ｏ３量が１２．８〜１５質量％、ＣａＯ量が４１〜４４質量％、ＭｇＯ量が４〜７．５質量％、Ｆｅ２Ｏ３量が０．１５〜１．５質量％、Ｎａ２Ｏ量が０．１〜０．８質量％、Ｋ２Ｏ量が０．３５〜０．８質量％、ＴｉＯ2量が０．２〜０．８質量％、ＭｎＯ量が０．１〜０．８質量％であるセメント組成物の製造方法であって、
前記高炉スラグの化学成分から下記式（２）：
Ｂｕ（２８日）＝（ＣａＯ＋０．４２×ＭｇＯ−０．１６×Ａｌ２Ｏ３）／ＳｉＯ２
−０．６０×ＴｉＯ２−０．１４×ＭｎＯ・・・（２）
（式（２）中、
ＣａＯは高炉スラグ中の酸化カルシウムの含有率（質量％）であり、
ＭｇＯは高炉スラグ中の酸化マグネシウムの含有率（質量％）であり、
Ａｌ２Ｏ３は高炉スラグ中の酸化アルミニウムの含有率（質量％）であり、
ＳｉＯ２は高炉スラグ中の二酸化ケイ素の含有率（質量％）であり、
ＴｉＯ２は高炉スラグ中の酸化チタンの含有率（質量％）であり、
ＭｎＯは高炉スラグ中の酸化マンガンの含有率（質量％）である。
但し、ＴｉＯ２含有率が０．７質量％以上の場合は、ＴｉＯ２を０．７質量％として計算する。）
によって求められる塩基度Ｂｕ（２８日）が０．７９〜１．３である高炉スラグを選別する選別工程と、
前記選別された高炉スラグとセメントとを混合しセメント組成物を製造する製造工程とを含む事を特徴とする、セメント組成物の製造方法。
【請求項６】
前記高炉スラグの化学成分から下記式（３）：
ＪＩＳ塩基度＝（ＣａＯ＋ＭｇＯ＋Ａｌ２Ｏ３）／ＳｉＯ２・・・（３）
（式（３）中、
ＣａＯは高炉スラグ中の酸化カルシウムの含有率（質量％）であり、
ＭｇＯは高炉スラグ中の酸化マグネシウムの含有率（質量％）であり、
Ａｌ２Ｏ３は高炉スラグ中の酸化アルミニウムの含有率（質量％）であり、
ＳｉＯ２は高炉スラグ中の二酸化ケイ素の含有率（質量％）である。）
で求められる高炉スラグのＪＩＳ塩基度が１．８５未満である、
請求項４又は５に記載のセメント組成物の製造方法。
【発明の詳細な説明】
【技術分野】
【０００１】
本発明は、高炉スラグを多量に含有したセメント組成物およびその製造方法に関する。
【背景技術】
【０００２】
セメント産業では、セメントの構成物であるクリンカーの製造時に、多量のＣＯ２を発生する。このクリンカー製造時のＣＯ２は、主にクリンカーの焼成エネルギーに由来するものと、クリンカーの原料である石灰石の脱炭酸反応に由来するものがある。
【０００３】
セメント製造時のＣＯ２発生を抑制する技術として、従来技術では、特許文献１および非特許文献１に示すように、セメントに対して高炉スラグを多量に混合し、クリンカー含有量を低減したというものがある。これらのセメントに使用されている高炉スラグは、いずれもＪＩＳ塩基度（（ＣａＯ＋ＭｇＯ＋Ａｌ２Ｏ３）／ＳｉＯ２）が高く（１．８５〜１．９１）、セメントの強度発現性にとって有利である傾向にある。
【先行技術文献】
【特許文献】
【０００４】
【特許文献１】特開２０１０-２８５３０２
【非特許文献】
【０００５】
【非特許文献１】安齋剛史ほか、高炉スラグ高含有セメントの水和反応解析、セメント・コンクリート論文集、Ｎｏ．６３、ｐｐ．２２−２７（２００９）
【発明の概要】
【発明が解決しようとする課題】
【０００６】
しかし、今後、ＣＯ２削減の観点から、高炉スラグを利用したセメントの使用量が増加した場合、このようなＪＩＳ塩基度が高い高炉スラグを入手できなくなる可能性がある。このため、ＪＩＳ塩基度が低い高炉スラグを使いこなして、強度発現性に優れる高炉スラグ高含有セメントを提供する技術は、セメント製造時のＣＯ２削減にとって非常に重要であると考えられる。
【課題を解決するための手段】
【０００７】
本発明者らは、上記課題に関し鋭意検討した結果、ＪＩＳ塩基度が低くても、特定の塩基度を満たす高炉スラグを使用することで、強度発現性に優れる高炉スラグ高含有セメント組成物を提供できることを見出し、本発明を完成するに至った。
【０００８】
すなわち、本発明により、以下が提供される。
［１］高炉スラグを３０〜６０質量％含み、
前記高炉スラグの化学成分から下記式（１）：
Ｂｕ（７日）＝（ＣａＯ＋０．４３×ＭｇＯ＋０．２８×Ａｌ２Ｏ３）／ＳｉＯ２
−０．４６×ＴｉＯ２−０．２７×ＭｎＯ・・・（１）
（式（１）中、
ＣａＯは高炉スラグ中の酸化カルシウムの含有率（質量％）であり、
ＭｇＯは高炉スラグ中の酸化マグネシウムの含有率（質量％）であり、
Ａｌ２Ｏ３は高炉スラグ中の酸化アルミニウムの含有率（質量％）であり、
ＳｉＯ２は高炉スラグ中の二酸化ケイ素の含有率（質量％）であり、
ＴｉＯ２は高炉スラグ中の酸化チタンの含有率（質量％）であり、
ＭｎＯは高炉スラグ中の酸化マンガンの含有率（質量％）である。
但し、ＴｉＯ２含有率が０．８質量％以上の場合は、ＴｉＯ２を０．８質量％として計算する。）
によって求められる塩基度Ｂｕ（７日）が０．９９〜１．５であるセメント組成物。
【０００９】
［２］高炉スラグを３０〜６０質量％含み、
前記高炉スラグの化学成分から下記式（２）：
Ｂｕ（２８日）＝（ＣａＯ＋０．４２×ＭｇＯ−０．１６×Ａｌ２Ｏ３）／ＳｉＯ２
−０．６０×ＴｉＯ２−０．１４×ＭｎＯ・・・（２）
（式（２）中、
ＣａＯは高炉スラグ中の酸化カルシウムの含有率（質量％）であり、
ＭｇＯは高炉スラグ中の酸化マグネシウムの含有率（質量％）であり、
Ａｌ２Ｏ３は高炉スラグ中の酸化アルミニウムの含有率（質量％）であり、
ＳｉＯ２は高炉スラグ中の二酸化ケイ素の含有率（質量％）であり、
ＴｉＯ２は高炉スラグ中の酸化チタンの含有率（質量％）であり、
ＭｎＯは高炉スラグ中の酸化マンガンの含有率（質量％）である。
但し、ＴｉＯ２含有率が０．７質量％以上の場合は、ＴｉＯ２を０．７質量％として計算する。）
によって求められる塩基度Ｂｕ（２８日）が０．７９〜１．３であるセメント組成物。
【００１０】
［３］前記セメント組成物において、高炉スラグのＳｉＯ２量が３４．４〜３６．５質量％、Ａｌ２Ｏ３量が１２．８〜１５質量％、ＣａＯ量が４１〜４４質量％、ＭｇＯ量が４〜７．５質量％、Ｆｅ２Ｏ３量が０．１５〜１．５質量％、Ｎａ２Ｏ量が０．１〜０．８質量％、Ｋ２Ｏ量が０．３５〜０．８質量％、ＴｉＯ2量が０．２〜０．８質量％、ＭｎＯ量が０．１〜０．８質量％であるセメント組成物。
【００１１】
［４］前記セメント組成物において、前記高炉スラグの化学成分から下記式（３）：
ＪＩＳ塩基度＝（ＣａＯ＋ＭｇＯ＋Ａｌ２Ｏ３）／ＳｉＯ２・・・（３）
（式（３）中、
ＣａＯは高炉スラグ中の酸化カルシウムの含有率（質量％）であり、
ＭｇＯは高炉スラグ中の酸化マグネシウムの含有率（質量％）であり、
Ａｌ２Ｏ３は高炉スラグ中の酸化アルミニウムの含有率（質量％）であり、
ＳｉＯ２は高炉スラグ中の二酸化ケイ素の含有率（質量％）である。）
で求められる高炉スラグのＪＩＳ塩基度が、１．８５未満であるセメント組成物。
【００１２】
［５］高炉スラグを３０〜６０質量％含むセメント組成物の製造方法であって、
前記高炉スラグの化学成分から上記式（１）によって求められる塩基度Ｂｕ（７日）が０．９９〜１．５である高炉スラグを選別する選別工程と、
前記選別された高炉スラグとセメントとを混合しセメント組成物を製造する製造工程とを含む事を特徴とする、セメント組成物の製造方法。
【００１３】
［６］高炉スラグを３０〜６０質量％含むセメント組成物の製造方法であって、
前記高炉スラグの化学成分から上記式（２）によって求められる塩基度Ｂｕ（２８日）が０．７９〜１．３である高炉スラグを選別する選別工程と、
前記選別された高炉スラグとセメントとを混合しセメント組成物を製造する製造工程とを含む事を特徴とする、セメント組成物の製造方法。
【００１４】
［７］前記セメント組成物の製造方法において、高炉スラグのＳｉＯ２量が３４．４〜３６．５質量％、Ａｌ２Ｏ３量が１２．８〜１５質量％、ＣａＯ量が４１〜４４質量％、ＭｇＯ量が４〜７．５質量％、Ｆｅ２Ｏ３量が０．１５〜１．５質量％、Ｎａ２Ｏ量が０．１〜０．８質量％、Ｋ２Ｏ量が０．３５〜０．８質量％、ＴｉＯ2量が０．２〜０．８質量％、ＭｎＯ量が０．１〜０．８質量％であるセメント組成物の製造方法。
【００１５】
［８］前記セメント組成物の製造方法において、高炉スラグの化学成分から上記式（３）で求められる高炉スラグのＪＩＳ塩基度が１．８５未満であるセメント組成物の製造方法。
【発明の効果】
【００１６】
本発明によれば、ＪＩＳ塩基度が低くても特定の塩基度Ｂｕを満たす高炉スラグを用いることによって、強度発現性に優れた高炉スラグ高含有セメント組成物およびその製造方法を提供することができる。
【図面の簡単な説明】
【００１７】
【図１】実施例１〜４、比較例１〜２のモルタル圧縮強さを塩基度Ｂｕに対してプロットしたグラフである。
【発明を実施するための形態】
【００１８】
以下、本発明の好適な実施形態について詳細に説明する。
【００１９】
＜セメント組成物＞
本実施形態のセメント組成物は、高炉スラグに加えて、セメントクリンカーと石膏と少量混合物などを含むことができる。
【００２０】
本発明のセメント組成物における高炉スラグの含有量は３０〜６０質量％であり、好ましくは３３〜５７質量％であり、より好ましくは３５〜５５質量％である。高炉スラグ含有量を３０質量％以上とすることでＣＯ２削減に対する寄与が大きくなり、６０質量％以下とすることで良好な強度発現性を得る事が出来る。
【００２１】
塩基度Ｂｕ（７日）は、下記式（１）により規定される。
Ｂｕ（７日）＝（ＣａＯ＋０．４３×ＭｇＯ＋０．２８×Ａｌ２Ｏ３）／ＳｉＯ２
−０．４６×ＴｉＯ２−０．２７×ＭｎＯ・・・（１）
式（１）中、
ＣａＯは高炉スラグ中の酸化カルシウムの含有率（質量％）であり、
ＭｇＯは高炉スラグ中の酸化マグネシウムの含有率（質量％）であり、
Ａｌ２Ｏ３は高炉スラグ中の酸化アルミニウムの含有率（質量％）であり、
ＳｉＯ２は高炉スラグ中の二酸化ケイ素の含有率（質量％）であり、
ＴｉＯ２は高炉スラグ中の酸化チタンの含有率（質量％）であり、
ＭｎＯは高炉スラグ中の酸化マンガンの含有率（質量％）であり、
但し、ＴｉＯ２含有率が０．８質量％以上の場合は、ＴｉＯ２を０．８質量％として計算する。
本発明において、上記式（１）で求められる塩基度Ｂｕ（７日）は、０．９９〜１．５であり、好ましくは１．００〜１．４であり、より好ましくは１．０１〜１．３、さらに好ましくは１．０２〜１．２５である。この範囲であれば、ＪＩＳ塩基度の低いスラグを有効活用しながら、強度発現性に優れる高炉セメントを提供することができる。
【００２２】
塩基度Ｂｕ（２８日）は、下記式（２）により規定される。
Ｂu（２８日）＝（ＣａＯ＋０．４２×ＭｇＯ−０．１６×Ａｌ２Ｏ３）／ＳｉＯ２
−０．６０×ＴｉＯ２−０．１４×ＭｎＯ・・・（２）
式（２）中、
ＣａＯは高炉スラグ中の酸化カルシウムの含有率（質量％）であり、
ＭｇＯは高炉スラグ中の酸化マグネシウムの含有率（質量％）であり、
Ａｌ２Ｏ３は高炉スラグ中の酸化アルミニウムの含有率（質量％）であり、
ＳｉＯ２は高炉スラグ中の二酸化ケイ素の含有率（質量％）であり、
ＴｉＯ２は高炉スラグ中の酸化チタンの含有率（質量％）であり、
ＭｎＯは高炉スラグ中の酸化マンガンの含有率（質量％）であり、
但し、ＴｉＯ２含有率が０．７質量％以上の場合は、ＴｉＯ２を０．７質量％として計算する。
本発明において、上記式（２）で求められる塩基度Ｂｕ（２８日）は、０．７９〜１．３であり、好ましくは０．８０〜１．２であり、より好ましくは、０．８０〜１．１、さらに好ましくは０．８０〜１．０である。この範囲であれば、ＪＩＳ塩基度の低いスラグを有効活用しながら、強度発現性に優れる高炉セメントを提供することができる。
【００２３】
本発明において、スラグのＳｉＯ２量が３４．４〜３６．５質量％、好ましくは３４．５〜３６．０質量％、より好ましくは３５．０〜３５．８質量％、さらに好ましくは３５．４〜３５．６質量％、Ａｌ２Ｏ３量が１２．８〜１５．０質量％、好ましくは１２．９〜１４．８質量％、より好ましくは１３．０〜１４．７質量％、さらに好ましくは１３．２〜１４．６質量％、ＣａＯ量が４１．０〜４４．０質量％、好ましくは４１．２〜４３．８質量％、より好ましくは４１．４〜４３．６質量％、さらに好ましくは４１．６〜４２．４質量％、ＭｇＯ量が４．０〜７．５質量％、好ましくは４．３〜７．２質量％、より好ましくは４．５〜７．０質量％、さらに好ましくは５．０〜６．８質量％、Ｆｅ２Ｏ３量が０．１５〜１．５質量％、好ましくは０．２〜１．２質量％、より好ましくは０．２５〜１．０質量％、さらに好ましくは０．３〜１．０質量％、Ｎａ２Ｏ量が０．１〜０．８質量％、好ましくは０．１２〜０．７質量％、より好ましくは０．１５〜０．６５質量％、さらに好ましくは０．１８〜０．６質量％、Ｋ２Ｏ量が０．３５〜０．８質量％、好ましくは０．４０〜０．７５質量％、より好ましくは０．４５〜０．６５質量％、さらに好ましくは０．５０〜０．５５質量％、ＴｉＯ2量が０．２〜０．８質量％、好ましくは０．３〜０．７５質量％、より好ましくは０．３５〜０．６５質量％、さらに好ましくは０．４０〜０．６０質量％、特に好ましくは０．４５〜０．５４質量％、ＭｎＯ量が０．１〜０．８質量％、好ましくは０．１２〜０．７質量％、より好ましくは０．１５〜０．６質量％、さらに好ましくは０．１８〜０．５質量％である。この範囲であれば、強度発現性に優れる高炉セメントを提供することができる。
【００２４】
高炉スラグの化学成分から下記式（３）：
ＪＩＳ塩基度＝（ＣａＯ＋ＭｇＯ＋Ａｌ２Ｏ３）／ＳｉＯ２・・・（３）
（式（３）中、
ＣａＯは高炉スラグ中の酸化カルシウムの含有率（質量％）であり、
ＭｇＯは高炉スラグ中の酸化マグネシウムの含有率（質量％）であり、
Ａｌ２Ｏ３は高炉スラグ中の酸化アルミニウムの含有率（質量％）であり、
ＳｉＯ２は高炉スラグ中の二酸化ケイ素の含有率（質量％）である。）
で求められる高炉スラグのＪＩＳ塩基度は、１．８５未満である。この範囲であれば、ＪＩＳ塩基度が低い高炉スラグの有効利用に貢献することができる。
【００２５】
本発明者らは、高炉スラグのＴｉＯ２及びＭｎＯとともに、ＪＩＳ  Ａ  ６２０６に定められている塩基度（ＪＩＳ塩基度＝（ＣａＯ＋ＭｇＯ＋Ａｌ２Ｏ３）／ＳｉＯ２）に示される各化学成分が活性度指数に及ぼす影響を見直すことで、高炉スラグを選別する指標となる塩基度が算出される式を導き出し、新たな塩基度としてＢｕ（７日）およびＢｕ（２８日）を規定した（関連出願として、平成２７年３月２３日出願の特願２０１５−０５９９９６がある。なお、特願２０１５−０５９９９６記載の内容は、本明細書中に参考として援用される）。そして、高炉スラグが特定のＢｕ（７日）またはＢｕ（２８日）を満たすことにより、強度発現性に優れる高炉スラグ高含有セメント組成物を製造できることを見出した。Ｂｕ（７日）は、モルタル材齢７日のセメントの活性度指数の指標ともなる。Ｂｕ（２８日）は、モルタル材齢２８日のセメントの活性度指数の指標ともなる。
【００２６】
本発明のセメント組成物に用いるセメントクリンカーは、下記＜セメント組成物の製造方法＞に記載のようなセメントクリンカーを用いることができる。
【００２７】
本発明のセメント組成物に用いる石膏は、ＪＩＳ  Ｒ  ９１５１「セメント用天然せっこう」に規定される品質を満足することが望ましい。具体的には二水石膏、半水石膏、不溶性無水石膏が好適に用いられる。
【００２８】
本発明のセメント組成物に用いる少量混合成分は、ＪＩＳ  Ｒ  ５２１１「高炉セメント」に規定される高炉スラグ、ＪＩＳ  Ｒ  ５２１２「シリカセメント」に規定されるシリカ質混合材、ＪＩＳ  Ａ  ６２０１「コンクリート用フライアッシュ」に規定されるフライアッシュ、石灰石微粉末が好適に用いられる。
【００２９】
＜セメント組成物の製造方法＞
次に、本発明の高炉セメント組成物の製造方法について説明する。なお、上記＜セメント組成物＞における説明と重複する部分については、説明を割愛する。
【００３０】
一態様として、本発明の高炉セメント組成物の製造方法は、高炉スラグの化学成分から上記式（１）を用いて塩基度Ｂｕ（７日）が算出される指標算出工程と、前記算出された塩基度Ｂｕ（７日）が０．９９〜１．５である高炉スラグを選別する選別工程と、前記選別された高炉スラグとセメントとを混合しセメント組成物を製造する製造工程とを含む。この製造方法により、たとえＪＩＳ塩基度が低い高炉スラグを含んでいたとしても、強度発現性に優れる高炉スラグ高含有（セメント組成物中の高炉スラグ含量が３０〜６０質量％）セメント組成物を製造することができる。また、ＪＩＳ塩基度が低い高炉スラグの有効利用に貢献することができる。
【００３１】
一態様として、本発明の高炉セメント組成物の製造方法は、高炉スラグの化学成分から上記式（２）を用いて塩基度Ｂｕ（２８日）が算出される指標算出工程と、前記算出された塩基度Ｂｕ（２８日）が０．７９〜１．３である高炉スラグを選別する選別工程と、前記選別された高炉スラグとセメントとを混合しセメント組成物を製造する製造工程とを含む。この製造方法により、たとえＪＩＳ塩基度が低い高炉スラグを含んでいたとしても、強度発現性に優れる高炉スラグ高含有（セメント組成物中の高炉スラグ含量が３０〜６０質量％）セメント組成物を製造することができる。また、ＪＩＳ塩基度が低い高炉スラグの有効利用に貢献することができる。
【００３２】
本発明のセメント組成物の製造工程の実施形態としては、選別した高炉スラグを粉砕した後、セメントを混合して高炉セメントを製造する方法や、選別された高炉スラグとセメントの混合と粉砕とを同時に行い高炉セメントを製造する方法等が挙げられる。セメント組成物製造工程において、セメントと混合する高炉スラグの量を調整することによって、モルタル活性度指数を調節することも可能である。
【００３３】
本発明の高炉セメントの製造方法によって得られる高炉セメントは、ブレーン比表面積が、好ましくは３０００〜４８００ｃｍ２／ｇ、より好ましくは３１００〜４７００ｃｍ２／ｇ、さらに好ましくは３２００〜４６００ｃｍ２／ｇ、特に好ましくは３３００〜４５００ｃｍ２／ｇである。
高炉セメントのブレーン比表面積は、強度発現性に影響し、本発明の製造方法によって得られる高炉セメントのブレーン比表面積がさらに好ましくは３２００〜４６００ｃｍ２／ｇとなるように、十分粉砕することによって、活性度指数の良好な高炉セメントを得ることができる。
【００３４】
本発明の高炉セメントの製造方法は、セメントクリンカーを製造する工程と、セメントクリンカーと石膏と高炉スラグ（本発明の高炉スラグを除く）とを混合し、粉砕してセメントを得る工程を含んでいてもよい。セメントを得る工程において使用される高炉スラグは、式（１）により算出された塩基度Ｂｕ（７日）又は式（２）により算出された塩基度Ｂｕ（２８日）を指標として選別された高炉スラグを除く。
【００３５】
セメントクリンカーを製造する工程は、石灰石、硅石、石炭灰、粘土、高炉スラグ、建設発生土、下水汚泥、銅からみ及び焼却灰からなる群より選ばれる原料を混合し、焼成してセメントクリンカーを製造する。
【００３６】
セメントクリンカーは、ＳＰ方式（多段サイクロン予熱方式）又はＮＳＰ方式（仮焼炉を併設した多段サイクロン予熱方式）等の既存のセメント製造設備を用いて、製造することができる。
【００３７】
本発明の高炉セメントの製造方法として、セメントクリンカーと石膏と高炉スラグを混合する工程において、さらに少量の混合材を添加してもよい。混合材は、ＪＩＳ  Ｒ  ５２１１「高炉セメント」に規定される高炉スラグ、ＪＩＳ  Ｒ  ５２１２「シリカセメント」に規定されるシリカ質混合材、ＪＩＳ  Ａ  ６２０１「コンクリート用フライアッシュ」に規定されるフライアッシュ、ＪＩＳ  Ｒ  ５２１０「ポルトランドセメント」に規定される石灰石を利用することができる。
【００３８】
本発明のセメントクリンカーと石膏と高炉スラグと少量混合物などを混合する方法としては、特に制限されるものではなく、セメントクリンカーと石膏と高炉スラグと少量混合物とを混合粉砕する方法や、セメントクリンカーと石膏とを混合粉砕後、別粉砕したスラグと少量混合物をさらに混合する方法等があげられる。
【実施例】
【００３９】
以下に、実施例、比較例を挙げて本発明の内容を詳細に説明する。なお、本発明はこれらの実施例、比較例によって限定されるものではない。また、以下において特に断りがない場合は、％は質量％を示す。
【００４０】
１．セメント組成物の製造
原料として、表１に示す化学成分が異なる高炉スラグＡ〜Ｆを用いた。表１に、高炉スラグ中の各化学成分の含有率（質量％）を示す。表２に高炉スラグＡ〜ＦのＪＩＳ塩基度（式（３）から算出）、塩基度Ｂu（７日）および塩基度Ｂｕ（２８日）（式（１）および式（２）から算出）を示す。これらの高炉スラグは４０００±１００ｃｍ２／ｇとなるようにボールミルで粉砕し、普通ポルトランドセメントに対し、内割で５０質量％の割合で混合し、表３に示す実施例１〜４、比較例１および２のセメント組成物を製造した。
【００４１】
２．強度発現性の評価
これらの作製したセメントを用いて、ＪＩＳ Ｒ ５２０１：１９９７「セメントの物理試験方法」に準拠して、モルタル供試体の作製および圧縮強さ（材齢７日、２８日）の測定を行い、モルタル圧縮強さをもって強度発現性を評価した。結果を表３に示す。
【００４２】
【表１】
0006672862.tif 000002
【００４３】
【表２】
0006672862.tif 000003
【００４４】
３．結果
表３および図１の結果より、ＪＩＳ塩基度が低くても、Ｂｕの値が大きい方が強度発現性に優れることがわかった。この結果から、新たな塩基度としてＢｕを用いることで、ＪＩＳ塩基度が低いスラグを有効利用しながら、強度発現性に優れる高炉スラグ高含有セメント組成物を製造することが可能となる。
【００４５】
【表３】
0006672862.tif 000004
【図１】
0006672862.tif 000005